СПОСОБ ИНИЦИИРОВАНИЯ ВЫСОКОСЕЛЕКТИВНОГО КАТАЛИЗАТОРА ПОЛУЧЕНИЯ ЭТИЛЕНОСИДА

1. Способ запуска способа эпоксидирования этилена, включающий:
инициирование реакции эпоксидирования путем взаимодействия газообразной композиции исходных материалов, содержащей этилен, и кислорода в присутствии катализатора эпоксидирования при первой температуре примерно 180-210°C;
3
увеличение первой температуры до второй температуры примерно 230-290°C в течение периода времени примерно 6-50 ч при одновременном введении достаточной концентрации замедлителя, так что количество замедлителя, адсорбированного на катализаторе после достижения второй температуры, составляет примерно от 10 примерно до 50 г/м катализатора;
2
поддержание второй температуры в течение периода времени примерно 50-350 ч при доведении газообразной композиции исходных материалов до содержания примерно 0,5-25% СО; и
понижение второй температуры до третьей температуры при одновременном увеличении концентрации замедлителя до уровня, превышающего достаточную концентрацию.
2. Способ по п.1, в котором в процессе увеличения первой температуры достаточная концентрация замедлителя составляет примерно 0,2-1 м.д.
3. Способ по п.1, в котором замедлителем является галогенид органического соединения.
1
8
4. Способ по п.1, в котором замедлитель выбран из группы, состоящей из С-С-галогенированных углеводородов.
5. Способ по п.1, в котором замедлитель выбран из группы, состоящей из метилхлорида, этилхлорида, этилендихлорида и винилхлорида.
6. Способ по п.1, в котором в ходе стадии инициирования газообразная композиция исходных материалов содержит примерно 2-15% этилена и примерно 0,5-3% кислорода.
7. Способ по п.1, в котором в ходе стадии регулирования газообразная композиция исходных материалов содержит примерно 8-30% этилена и примерно 4-8% кислорода.
8. Способ по п.1, в котором третья температура составляет примерно от 230°C примерно до 250°C.
9. Способ по п.1, в котором селективность при третьей температуре составляет примерно от 80% примерно до 92%.
3
10. Способ по п.1, в котором в ходе стадии повышения температуры количество хлоридного замедлителя, адсорбированного на катализаторе, составляет примерно от 10 примерно до 40 г/м катализатора.
3
11. Способ по п.1, в котором общее количество хлорида, адсорбированного на катализаторе после стадии инициирования, составляет примерно 20-80 г/м катализатора.